(57)【要約】【課題】  本発明は、垂直磁気記録媒体における軟磁性薄膜層用ＣｏＦｅ系合金およびスパッタリングターゲット材を提供する。【解決手段】  原子％で、Ｇｅ，Ｒｕ，Ｒｈ，Ｐｄ，Ｒｅ，Ｏｓ，Ｉｒ，Ｐｔを１種以上、Ｓｃ，Ｙ，ランタノイド（原子番号５７〜７１），Ｔｉ，Ｚｒ，Ｈｆ，Ｖ，Ｎｂ，Ｔａ，Ｍｏ，Ｗ，Ｂを１種以上、残部Ｃｏ，Ｆｅおよび不可避的不純物からなり、下記の式（１）〜（４）を全て満たすことを特徴とした、垂直磁気記録媒体における軟磁性膜層用合金。（１）０．１％≦ＴＣＲ≦１０％（２）５％≦ＴＡＭ≦２５％（３）１３％≦ＴＣＲ／２＋ＴＡＭ＋ＴＮＭ≦２５％（４）０≦Ｆｅ％／（Ｆｅ％＋Ｃｏ％）≦０．８０【選択図】    図１
2014156639.tif 000002
【特許請求の範囲】
【請求項１】
原子％で、
Ｇｅ，Ｒｕ，Ｒｈ，Ｐｄ，Ｒｅ，Ｏｓ，Ｉｒ，Ｐｔを１種以上、Ｓｃ，Ｙ，ランタノイド（原子番号５７〜７１），Ｔｉ，Ｚｒ，Ｈｆ，Ｖ，Ｎｂ，Ｔａ，Ｍｏ，Ｗ，Ｂを１種以上、残部Ｃｏ，Ｆｅおよび不可避的不純物からなり、下記の式（１）〜（４）を全て満たすことを特徴とした、垂直磁気記録媒体における軟磁性膜層用合金。
（１）０．１％≦ＴＣＲ≦１０％
（２）５％≦ＴＡＭ≦２５％
（３）１３％≦ＴＣＲ／２＋ＴＡＭ＋ＴＮＭ≦２５％
（４）０≦Ｆｅ％／（Ｆｅ％＋Ｃｏ％）≦０．８０
ただし、
ＴＣＲ＝Ｇｅ％＋Ｒｕ％＋Ｒｈ％＋Ｐｄ％＋Ｒｅ％＋Ｏｓ％＋Ｉｒ％＋Ｐｔ％
ＴＡＭ＝Ｓｃ％＋Ｙ％＋ランタノイドの合計％＋Ｔｉ％＋Ｚｒ％＋Ｈｆ％＋Ｖ％＋Ｎｂ％＋Ｔａ％＋Ｍｏ％＋Ｗ％＋Ｂ％／２
Ｂは、非晶質促進効果が他の元素の約２倍のため１／２で扱う。
ＴＮＭ＝Ｃ％＋Ａｌ％＋Ｓｉ％＋Ｐ％＋Ｃｒ％＋Ｍｎ％＋Ｎｉ％／３＋Ｃｕ％／３＋Ｚｎ％＋Ｇａ％＋Ｓｎ％
Ｎｉ，Ｃｕは飽和磁束密度の低下が他の元素の約１／３であるため１／３で扱う。
【請求項２】
請求項１に記載の軟磁性膜層用合金に、さらにＣ，Ａｌ，Ｓｉ，Ｐ，Ｃｒ，Ｍｎ，Ｎｉ，Ｃｕ，Ｚｎ，Ｇａ，Ｓｎを１種以上を含有させたことを特徴とする垂直磁気記録媒体における軟磁性膜層用合金。
【請求項３】
請求項１または２に記載の軟磁性膜層用合金からなるスパッタリングターゲット材。
【発明の詳細な説明】
【技術分野】
【０００１】
本発明は、垂直磁気記録媒体における軟磁性薄膜層用ＣｏＦｅ系合金およびスパッタリングターゲット材に関するものである。
【背景技術】
【０００２】
近年、磁気記録技術の進歩は著しく、ドライブの大容量化のために、磁気記録媒体の高記録密度化が進められており、過去に普及していた面内磁気記録媒体より更に高記録密度が実現できる、垂直磁気記録方式が実用化されている。
【０００３】
垂直磁気記録方式とは、垂直磁気記録媒体の磁性膜中の媒体面に対して磁化容易軸が垂直方向に配向するように形成したものであり、高記録密度に適した方法である。そして、垂直磁気記録方式においては、記録感度を高めた磁気記録膜層と軟磁性膜層とを有する２層記録媒体が開発されている。この磁気記録膜層には一般的にＣｏＣｒＰｔ−ＳｉＯ2 系合金が用いられている。また、さらに高い記録密度を実現できる熱アシストやマイクロ波アシスト方式の垂直磁気記録媒体も研究されている。
【０００４】
一方、従来の軟磁性膜層には、高い飽和磁束密度（以下、Ｂｓと記す）と非晶質性が必要であり、さらに垂直磁気記録媒体の用途や使用環境によっては、高耐食性、高硬度など様々な特性が付加的に要求されてきた。例えば、特開２００８−２９９９０５号公報（特許文献１）に提案されているように、Ｆｅを添加することにより高Ｂｓを得ており、Ｂを添加することにより高い硬度を得ている。また、特開２０１１−６８９８５号公報（特許文献２）に提案されているように、ＹやＴｉの添加により耐食性（耐候性）を改善している。
【０００５】
また、近年では、ドライブ中の読書き用ヘッドの改良や、軟磁性合金の磁束密度を調整し軟磁性膜とＲｕ膜との交換結合磁界を最適化することにより、従来よりも低い磁束での書き込みが可能となってきている。したがって、記録層の下に配置される軟磁性層として、従来のような高Ｂｓではなく、比較的低Ｂｓの非晶質合金が用いられるようになってきた。
【０００６】
このように、低Ｂｓ合金を垂直磁気記録媒体の軟磁性層として用いると、軟磁性膜中の記録磁化が過度に周囲に磁気的な影響を与えることがなく、結果として小さなスペースに記録可能となる。この現象は、「書き滲み」の低減による、見かけ上の記録密度改善と考えられている。しかしながら、最低限のＢｓを確保することは未だ必要である。これらから、概ね０．９５〜１．３５Ｔ程度の飽和磁束密度を有するものが良好なようである。
【０００７】
さらに近年では、ディスク内の記録層とヘッドの距離を極端に小さくし、より低いヘッドからの磁界で着磁出来るように改良がなされるようになってきた。ここで、記録層とヘッドの距離を縮めるために、記録層の上に配置されるカーボン保護膜を極力薄くすることが望ましい。しかしながら、このカーボン保護膜が薄くなると、大気中の酸素の透過により、これより下部の層が酸化してしまう問題が発生する。
【０００８】
また、ディスク内の多層構造において、多くの場合軟磁性膜が最も耐食性が低いため、この層を保護することを律速とし必要なカーボン保護膜の厚さが決まる。したがって、軟磁性膜の耐食性を従来よりも高くすることが出来れば、カーボン保護膜を薄くすることが可能となり、結果として記録層とヘッドとの距離を縮めることができ、記録容量の向上につなげることが出来る。
【０００９】
このように、従来のように通常の環境で発銹しない最低限の耐食性を持たせるという考えではなく、近年では、より過酷な環境でも発銹しない著しく優れた耐食性を軟磁性層に持たせることが重要となってきている。したがって、このような著しく高い耐食性を得るためには、従来検討されてきた耐食性改善元素を用いると添加量が多くなりすぎ、結果として最低限のＢｓを確保することが困難となってくる。このような背景から発明者は、Ｂｓの低下幅が小さく、かつ大きな耐食性改善効果が得られる新たな添加元素を検討してきた。
【特許文献１】特開２００８−２９９９０５号公報
【特許文献２】特開２０１１−６８９８５号公報
【発明の概要】
【発明が解決しようとする課題】
【００１０】
しかしながら、上述した特許文献１では、Ｆｅを添加することにより高Ｂｓを得ており、Ｂを添加することにより高い硬度を得ている点で優れているが、しかし、より過酷な環境でも発銹しない耐食性に優れる垂直磁気記録媒体用軟磁性合金を得るには不十分である。また、特許文献２では、ＹやＴｉの添加により耐食性（耐候性）を改善しているが、しかし、これら添加元素はＢｓの低下幅が大きく、かつ大きな耐食性改善効果を得るには十分でない。
【課題を解決するための手段】
【００１１】
上述したような問題を解決するために、発明者らは軟磁性用アモルファス合金における耐食性とその他の特性に及ぼす種々の添加元素の影響について鋭意検討した。その結果、Ｇｅ，Ｒｕ，Ｒｈ，Ｐｄ，Ｒｅ，Ｏｓ，Ｉｒ，Ｐｔを少量添加することにより、Ｂｓを著しく低下させることなく、耐食性を大幅に改善できることを見出し、本発明に至った。
【００１２】
さらに、垂直磁気記録媒体に用いる軟磁性アモルファス薄膜において、従来よりＴｉ，Ｚｒ，Ｈｆ，Ｖ，Ｎｂ，Ｔａ，Ｃｒ，Ｍｏ，Ｗなどが耐食性改善元素と考えられてきたが、Ｇｅ，Ｒｕ，Ｒｈ，Ｐｄ，Ｒｅ，Ｏｓ，Ｉｒ，Ｐｔの少量添加は、従来より用いられてきた元素に対し、Ｂｓの下がり幅に対する耐食性改善効果が著しいことを新規に見出し、特に、耐食性に優れる垂直磁気記録媒体用軟磁性合金およびこの合金の薄膜を作製するためのスパッタリングターゲット材を提供することにある。
【００１３】
その発明の要旨とするところは、
（１）原子％で、Ｇｅ，Ｒｕ，Ｒｈ，Ｐｄ，Ｒｅ，Ｏｓ，Ｉｒ，Ｐｔを１種以上、Ｓｃ，Ｙ，ランタノイド（原子番号５７〜７１），Ｔｉ，Ｚｒ，Ｈｆ，Ｖ，Ｎｂ，Ｔａ，Ｍｏ，Ｗ，Ｂを１種以上、残部Ｃｏ，Ｆｅおよび不可避的不純物からなり、下記の式（１）〜（４）を全て満たすことを特徴とした、垂直磁気記録媒体における軟磁性膜層用合金。
（１）０．１％≦ＴＣＲ≦１０％
（２）５％≦ＴＡＭ≦２５％
（３）１３％≦ＴＣＲ／２＋ＴＡＭ＋ＴＮＭ≦２５％
（４）０≦Ｆｅ％／（Ｆｅ％＋Ｃｏ％）≦０．８０
ただし、
ＴＣＲ＝Ｇｅ％＋Ｒｕ％＋Ｒｈ％＋Ｐｄ％＋Ｒｅ％＋Ｏｓ％＋Ｉｒ％＋Ｐｔ％
ＴＡＭ＝Ｓｃ％＋Ｙ％＋ランタノイドの合計％＋Ｔｉ％＋Ｚｒ％＋Ｈｆ％＋Ｖ％＋Ｎｂ％＋Ｔａ％＋Ｍｏ％＋Ｗ％＋Ｂ％／２。
Ｂは、非晶質促進効果が他の元素の約２倍のため１／２で扱う。
ＴＮＭ＝Ｃ％＋Ａｌ％＋Ｓｉ％＋Ｐ％＋Ｃｒ％＋Ｍｎ％＋Ｎｉ％／３＋Ｃｕ％／３＋Ｚｎ％＋Ｇａ％＋Ｓｎ％
Ｎｉ，Ｃｕは飽和磁束密度の低下が他の元素の約１／３であるため１／３で扱う。
【００１４】
（２）前記（１）に記載の軟磁性膜層用合金に、さらにＣ，Ａｌ，Ｓｉ，Ｐ，Ｃｒ，Ｍｎ，Ｎｉ，Ｃｕ，Ｚｎ，Ｇａ，Ｓｎを１種以上を含有させたことを特徴とする垂直磁気記録媒体における軟磁性膜層用合金。
（３）前記（１）または（２）に記載の軟磁性膜層用合金からなるスパッタリングターゲット材にある。
【発明の効果】
【００１５】
以上述べたように、本発明により、特に耐食性に優れる垂直磁気記録媒体用軟磁性合金、および、この合金の薄膜を作製するためのスパッタリングターゲット材を提供することが出来る極めて優れた効果を奏するものである。
【図面の簡単な説明】
【００１６】
【図１】Ｂｓと溶出量に及ぼす添加元素の種類の影響について示す図である。
【図２】溶出量に及ぼす添加元素量の種類の影響について示す図である。
【図３】添加量と溶出量とＢｓとの関係を示す図である。
【発明を実施するための最良の形態】
【００１７】
以下、本発明に係る成分組成の限定理由を述べる。
０．１％≦ＴＣＲ≦１０％
本発明におけるＧｅ，Ｒｕ，Ｒｈ，Ｐｄ，Ｒｅ，Ｏｓ，Ｉｒ，Ｐｔは、Ｂｓを著しく低下することなく、耐食性を大幅に増加させる必須元素であり、その添加量の合計が０．１％未満では耐食性改善の効果が見られず、１０％を超えると必要以上にＢｓを低下させてしまう。また、コスト高となってしまう。好ましくは０．５〜７％、より好ましくは１〜５％である。また、元素の種類としてはＧｅ以外のものが好ましく、Ｒｕ，Ｒｈ，Ｐｔがより好ましい。
【００１８】
５％≦ＴＡＭ≦２５％
本発明におけるＳｃ，Ｙ，ランタノイド（原子番号５７〜７１），Ｔｉ，Ｚｒ，Ｈｆ，Ｖ，Ｎｂ，Ｔａ，Ｍｏ，Ｗ，Ｂは非晶質性を高めるための必須元素であり、その添加量の合計が５％未満では十分な非晶質性が得られず、２５％を超えると必要以上にＢｓを低下させてしまう。好ましくは１０〜２３％、より好ましくは１５〜２０％である。
【００１９】
１３％≦ＴＣＲ／２＋ＴＡＭ＋ＴＮＭ≦２５％
ＴＣＲ，ＴＡＭ，ＴＮＭに属する元素はいずれもＢｓを低下させる元素である。したがって、その合計量を規定する必要がある。ＴＣＲ／２＋ＴＡＭ＋ＴＮＭが１３％未満ではＢｓが高すぎ、近年のディスクに必要とされる軟磁性膜のＢｓより大きくなってしまい、２５％を超えると十分なＢｓが得られない。好ましくは１５〜２３％、より好ましくは１７〜２０％である。
【００２０】
０≦Ｆｅ％／（Ｆｅ％＋Ｃｏ％）≦０．８０
本発明におけるＣｏおよびＦｅは強磁性を持たせるための必須元素であるが、Ｆｅ％／（Ｆｅ％＋Ｃｏ％）が０．８０を超えるとキュリー点が著しく低下し、室温において十分なＢｓが得られない。好ましくは０．３０〜０．７０、より好ましくは０．４０〜０．６５である。
【実施例】
【００２１】
以下、本発明について実施例によって具体的に説明する。
通常、垂直磁気記録媒体における軟磁性膜層は、その成分と同じ成分のスパッタリングターゲット材をスパッタし、ガラス基板などの上に成膜し得られる。ここでスパッタにより成膜された薄膜は急冷されている。これに対し、以下に示す実験ＡおよびＢでは、供試材として、単ロール式の液体急冷装置にて作製した急冷薄帯を用いている。これは実際にスパッタにより急冷され成膜された薄膜の、成分による諸特性への影響を、簡易的に液体急冷薄帯により評価したものである。
【００２２】
次いで実験Ｃとして、実際にスパッタリングターゲット材を作製し、これをスパッタして作製した薄膜について評価した。
［急冷薄帯の作製条件］
所定の成分に秤量した３０ｇの原料を直径１０×長さ４０ｍｍ程度の水冷銅鋳型にて減圧Ａｒ中でアーク溶解し、急冷薄帯の溶解母材とした。急冷薄帯の作製条件は、単ロール方式で、直径１５ｍｍの石英管中にこの溶解母材にセットし、出湯ノズル径を１ｍｍとし、雰囲気圧６１ｋＰａ、噴霧差圧６９ｋＰａ、銅ロール（直径３００ｍｍ）の回転数３０００ｒｐｍ、銅ロールと出湯ノズルのギャップ０．３ｍｍにて出湯した。出湯温度は各溶解母材の溶け落ち直後とした。このようにして作製した急冷薄帯を供試材とし、飽和磁束密度（以下Ｂｓと記す）と非晶質性を評価した。なお、Ｂｓを算出する際の試料の体積は、電子天秤で測定した重量と組成比から計算した平均比重より算出した。平均比重は、試料を構成する元素の純物質としての比重を組成比率で平均したものである。
【００２３】
［急冷薄帯のＢｓ］
ＶＳＭ装置（振動試料型磁力計）にて、印加磁場１２００ｋＡ／ｍで室温のＢｓを測定した。
【００２４】
［急冷薄帯の非晶質性の評価］
通常、非晶質材料のＸ線回折パターンを測定すると、回折ピークが見られず、非晶質特有のハローパターンとなる。また、完全な非晶質でない場合は、回折ピークは見られるものの、結晶材料と比較しピーク高さが低くなり、かつ、ハローパターンも見られる。そこで、下記の方法にて非晶質性を評価した。
【００２５】
ガラス板に両面テープで供試材を貼り付け、Ｘ線回折装置にて回折パターンを得た。このとき、測定面は急冷薄帯の銅ロール接触面となるように供試材をガラス板に貼り付けた。Ｘ線源はＣｕ−Ｋα線で、スキャンスピード４°／ｍｉｎで測定した。この回折パターンにハローパターンが確認できるものを○、全くハローパターンが見られないものを×として非晶質性の評価とした。
【００２６】
［急冷薄帯の耐食性の評価］
急冷薄帯を５０ｍｇ秤量し、３質量％の硝酸溶液１０ｍｌに６０ｍｉｎ浸漬した。その後、ＦｅおよびＣｏイオンの溶出量をＩＣＰ法により測定した。なお溶出量の評価には、ＦｅとＣｏの溶出イオンの合計量を試験した急冷薄帯の重量で除し、ｐｐｍに換算した値を用いた。
【００２７】
［スパッタリングターゲット材の作製］
所定の成分に秤量した５ｋｇの母材を耐火物坩堝中で、減圧Ａｒ下で誘導溶解した後、凝固させた。坩堝のサイズは、直径１２０ｍｍ、高さ１５０ｍｍである。このインゴットの下部から、旋盤加工、ワイヤーカット加工、平面研磨加工にて、直径９５ｍｍ、厚さ２ｍｍのスパッタリングターゲット材を作製した。
【００２８】
［スパッタ膜の作製およびＢｓ，非晶質性評価］
チャンバー内を１×１０-4Ｐａ以下に真空排気し、純度９９．９９％のＡｒガスを０．６Ｐａ投入しスパッタを行なった。薄膜は厚さ１ｍｍのガラス基板上に５００ｎｍの厚さで生成させた。この薄膜試料について急冷薄帯と同様にＢｓおよび非晶質性を評価した。なお、Ｂｓを算出する際の試料の体積は、薄膜試料の面積とＴＥＭ装置にて観察した薄膜厚さにより算出した。
【００２９】
［スパッタ膜の耐食性評価］
作製したスパッタ膜をガラス板ごと１０×２５ｍｍに切り出し、１０質量％の硝酸溶液１０ｍｌに６０ｍｉｎ浸漬した。その後、ＦｅおよびＣｏイオンの溶出量をＩＣＰ法により測定した。なお溶出量の評価には、ＦｅとＣｏの溶出イオンの合計量を試験に用いた水溶液の容積で除し、ｍｇ／ｌに換算した値を用いた。
【００３０】
まず初めに、添加元素の種類によるＢｓおよび耐食性への影響を検討するため、（Ｃｏ50Ｆｅ50)78−Ｚｒ8−Ｂ6−Ｍ8（Ｍ＝添加元素）を基本組成とし、種々の添加元素を添加した急冷リボンを評価した（実験Ａ）。次に、ＴＣＲに属する元素の代表としてＧｅ，Ｒｕ，Ｐｔ，比較としてＴｉ，Ｈｆ，Ｗを選択し、添加量を変化させた急冷リボンにより、Ｂｓおよび耐食性に及ぼすこれら元素の添加量の影響について評価した（実験Ｂ）。最後に、種々の元素の影響を評価するため、スパッタ膜によりＢｓ、耐食性、非晶質性を評価した（実験Ｃ）。
【００３１】
【表１】
2014156639.tif 000003
【００３２】
【表２】
2014156639.tif 000004
【００３３】
【表３】
2014156639.tif 000005
実験Ａにおいては、（Ｃｏ50Ｆｅ50）78−Ｚｒ8−Ｂ6−Ｍ8（Ｍ＝添加元素）を基本組成とした添加元素種類の影響（添加量一定での評価）を表１に示す。すなわち、表１は様々な元素を添加して急冷薄帯の諸特性について示す。なお、無添加の組成は（Ｃｏ50Ｆｅ50）86−Ｚｒ8−Ｂ6 であり、表１の成分のＦｅ％／（Ｆｅ％＋Ｃｏ％）は全て０．５０である。
【００３４】
また、表１におけるＢｓと溶出量をプロットした図を図１に示す。図１はＢｓと溶出量に及ぼす添加元素種類の影響（実験Ａ）を示す。この図１より、溶出量が低く高い耐食性を有する添加元素のうち、Ｒｕ，Ｒｈ，Ｐｄ，Ｒｅ，Ｏｓ，Ｉｒ，Ｐｔは比較的高いＢｓを確保できている。また、ＧｅもＴｉ，Ｈｆと同程度の効果を示している。一方、Ｖ，Ｎｂ，Ｔａ，Ｃｒ，Ｍｏ，Ｗは溶出量が少ないが、Ｂｓ低下幅が大きい。さらに、そのほかの添加元素は耐食性改善の効果が小さい。なお、添加元素の添加量を一定としたこの実験Ａでは、Ｔｉ，Ｈｆ添加がＧｅ添加と同等の効果を得ているが、後述する添加量を変化させた実験ＢではＧｅ添加ほどの効果が得られていないことから、Ｔｉ，Ｈｆ添加はＴＣＲに属する元素から除外している。
【００３５】
次に、実験Ｂ（Ｃｏ35Ｆｅ65）(76-x)−Ｔａ8−Ｂ8−Ｍｎ8−Ｍx（Ｍ＝添加元素）を基本組成とした添加元素量の影響を表２に示す。この表２は添加元素の添加量を変化させた急冷薄帯の諸特性を示している。なお、無添加の組成は（Ｃｏ35Ｆｅ65）76−Ｔａ8−Ｂ8−Ｍｎ8である。
【００３６】
表２における各種元素の添加量と溶出量の関係を図２に示す。ＴＣＲに属するＧｅ，Ｒｕ，Ｐｔはわずかな添加量においても耐食性改善の効果が高い。一方、これに属さないＴｉ，Ｈｆ，Ｗは、添加量とともに耐食性が改善するが、比較的多量の添加が必要であることがわかる。さらに、図３に表２における結果のＢｓと溶出量のプロットを示す。図３のとおり、Ｇｅ，Ｒｕ，Ｐｔを添加した組成は他の添加元素と比較し、高いＢｓと低い溶出量が得られている。
【００３７】
以上の実験Ａ，ＢによりＴＣＲに属する元素を添加した場合、その他の元素を添加した場合と比較し、Ｂｓの低下幅を小さく抑制しながら、高い耐食性が得られることがわかった。次に、様々な組成において、ＴＣＲに属する元素を添加した組成と、添加していない組成で、スパッタリングターゲット材を作製し、これを用いたスパッタ薄膜の評価を実施した（実験Ｃ）。
【００３８】
実験Ｃは、種々の元素の影響を評価するため、スパッタ膜により、Ｂｓ、耐食性、非晶質性を評価した。表３に示すように、様々な組成におけるスパッタ膜の諸特性を示す。Ｎｏ．１〜８は本発明例であり、Ｎｏ．９〜１４は比較例である。比較例Ｎｏ．９はＴＡＭおよびＴＣＲ／２＋ＴＡＭ＋ＴＮＭの値が低いためにＢｓが過度に高く、非晶質性に劣り、耐食性も悪い。比較例Ｎｏ．１０はＴＡＭ、ＴＣＲ／２＋ＴＡＭ＋ＴＮＭの値が高いために、Ｂｓが低い。
【００３９】
比較例Ｎｏ．１１はＴＣＲ／２＋ＴＡＭ＋ＴＮＭが低いためにＢｓが過度に高い。比較例Ｎｏ．１２、１３はＦｅ含有量が高いために、Ｂｓが低い。比較例Ｎｏ．１４はＴＣＲを含有しないために耐食性が劣ることが分かる。
これに対して、本発明例Ｎｏ．１〜８はいずれも条件を満足し、Ｂｓ、耐食性に優れて
いることが分かる。
【００４０】
以上述べたように、本発明により、低コストでしかもＢｓの低下を小さくしつつ、特に耐食性を大幅にアップすることを可能とした極めて優れた垂直磁気記録媒体における軟磁性膜層用合金、およびこの合金の薄膜を作製するためのスパッタリングターゲット材を提供するものである。
特許出願人  山陽特殊製鋼株式会社
代理人    弁理士    椎  名    彊
【図１】
2014156639.tif 000006
【図２】
2014156639.tif 000007
【図３】
2014156639.tif 000008